(57)【要約】【課題】繰り返し洗濯後も花粉付着防止性に優れ、かつ、伸縮性および通気性に富み、着用快適性に優れる編物を提供すること。【解決手段】合成繊維マルチフィラメントで構成される編物であって、経方向と緯方向の編密度の積が２８００〜６５００であり、洗濯２０回後の摩擦帯電圧が２５００Ｖ以下であり、かつ、経方向および／または緯方向の伸度が２０％以上である編物。【選択図】なし【特許請求の範囲】
【請求項１】
主として合成繊維マルチフィラメントからなる編物であって、経方向と緯方向の編密度の積が２８００〜６５００であり、洗濯２０回後の摩擦帯電圧が２５００Ｖ以下であり、かつ、経方向および／または緯方向の伸度が２０％以上である花粉付着防止性に優れた編物。
【請求項２】
合成繊維マルチフィラメントが７０重量％以上含まれる請求項１に記載の編物。
【請求項３】
シリコン系の樹脂加工が施されている請求項１または２に記載の編物。
【請求項４】
表面粗さの平均偏差が経方向および緯方向の平均値で１３μｍ以下である請求項１〜３のいずれか一項に記載の編物。
【請求項５】
通気度が５０ｃｃ／ｃｍ2／ｓｅｃ以上である請求項１〜４のいずれか一項に記載の編物。
【請求項６】
編物の少なくとも片面に１５０℃以上のカレンダー加工が施されている請求項1〜５のいずれか一項に記載の編物。
【請求項７】
請求項1〜６のいずれか一項に記載の編物からなるスポーツ用衣料。
【発明の詳細な説明】
【技術分野】
【０００１】
本発明は花粉付着防止性に優れた編物に関する。更に詳しくは、伸縮性に富む編物でありながら、繰り返し洗濯後も花粉付着防止性に優れた編物に関する。特にスポーツウエアにも対応できる花粉付着防止性に優れた編物に関する。
【背景技術】
【０００２】
花粉症は一旦発症すると花粉の飛散する季節には毎年発症する場合が多く、１０００万人を超える方々が花粉症に悩んでいるといわれている。花粉症の症状を軽減するには花粉に触れないようにすることが重要でマスク、めがねの着用が有効であるといわれている。また、外出後に花粉を屋内に持ち込まないようにするために花粉症に対応する衣料や素材の開発も行われてきている。
【０００３】
このような衣料や素材に関して、特許文献１〜３では繊維の間隙が小さく平滑で制電性に優れた織物が提案されている。しかしながらこれらの織物は伸縮性が小さい為に用途が制限され、特に軽い運動を含めたスポーツウエア用としては不向きであった。また、繊維の間隙が非常に小さい構造であるために通気度が小さく、衣服としての快適性という観点では不十分であった。
【０００４】
特許文献４〜５では花粉付着防止に関する特殊な加工について開示されている。しかしながら、これらの特殊な加工を施すだけでは、特に編地の場合、構造的に花粉が通過または付着しやすく、花粉付着防止効果は不十分であるという問題点があった。
【０００５】
【特許文献１】特許第３７０９８４５号
【特許文献２】特開２００３−２２７０７０
【特許文献３】特開２００５−１５９４４
【特許文献４】特許第３７４０４３７号
【特許文献５】特開２００４−２３８７８８
【発明の開示】
【発明が解決しようとする課題】
【０００６】
本発明は、繰り返し洗濯後も花粉付着防止性に優れ、かつ、伸縮性、通気性に富み、着用快適性に優れる編物、特にスポーツウエアにも対応できる花粉付着防止性に優れた編物を提供しようとするものである。
【課題を解決するための手段】
【０００７】
本発明者は、上記の課題を解決する上で、特定の編地の性量、機能付与が有効であることを見出し、本発明を完成するに至った。
【０００８】
すなわち、本発明は、下記の発明を提供する。
（１）主として合成繊維マルチフィラメントからなる編物であって、経方向と緯方向の編密度の積が２８００〜６５００であり、洗濯２０回後の摩擦帯電圧が２５００Ｖ以下であり、かつ、経方向および／または緯方向の伸度が２０％以上である花粉付着防止性に優れた編物。
【０００９】
（２）合成繊維マルチフィラメントが７０重量％以上含まれる前記（１）に記載の編物。
（３）シリコン系の樹脂加工が施されている前記（１）または（２）に記載の編物。
（４）表面粗さの平均偏差が経方向および緯方向の平均で１３μｍ以下である前記（１）〜（３）のいずれか一項に記載の編物。
【００１０】
（５）通気度が５０ｃｃ／ｃｍ2／ｓｅｃ以上である前記（１）〜（４）のいずれか一項に記載の編物。
（６）編物の少なくとも片面に１５０℃以上のカレンダー加工が施されている前記（１）〜（５）のいずれか一項に記載の編物。
（７）前記（１）〜（６）のいずれか一項に記載の編物からなるスポーツ用衣料。
【発明の効果】
【００１１】
本発明の花粉付着防止性に優れた編物は、伸縮性に富む編物でありながら、繰り返し洗濯後も花粉付着防止性に優れ、さらに通気度が大きく快適性に優れるため、特にスポーツ衣料にも対応できる花粉付着防止性に優れた編物となる。
【発明を実施するための最良の形態】
【００１２】
本発明の花粉付着防止性に優れた編物は主として合成繊維マルチフィラメントからなることを特徴としている。合成繊維マルチフィラメントの素材は特に限定されず、ポリエチレンテレフタレート、ポリトリメチレンテレフタレート、ポリブチレンテレフタレート、あるいはそれらの共重合体であるポリエステル系繊維、ナイロン６，６６，６１０、６１２或いはその共重合体またはブレンド物であるポリアミド系繊維、ポリエチレン、ポリプロピレン等のポリオレフィン繊維等が好適に用いられる。
【００１３】
本発明で用いる合成繊維マルチフィラメントの糸断面の形状は特に限定されないが異型度が２〜７の異型断面糸が好ましく、特に好ましくは異型度３以上である。その形状はＷ型、Ｖ型、Ｔ型、扁平八葉型、ドッグボーン型、団子型である異型糸やその中空糸が好ましい。ここでいう異型度は後述する単糸繊維の断面の長径（最も長い部分の径）／短径（長径と垂直方向の径）より算出したものである。異型度が２〜７であると、扁平な形状となるために糸による曲げ応力の低減効果の為、編物にした場合、非常に風合いがやわらかくなり好ましい。
【００１４】
また、異型度が２〜７の繊維のうち、Ｗ断面、Ｖ断面、∞型断面等異型断面繊維が溝、すなわち単糸断面に凹部を有する形状の場合、編物としての吸汗速乾性にも優れるため、汗をかいてもさらっとした衣料用編物となり、特に好ましい。さらに、編地を後述の制電剤やシリコン加工剤で処理した場合に加工剤が凹部に入り込む為に洗濯等により落ちにくく、効果の耐久性が得られ好ましい。
【００１５】
本発明の合成繊維マルチフィラメントの単糸繊度は特に限定されないが、花粉の通過を阻止し、やわらかい風合いにするために、単糸繊度は比較的小さいほうが望ましく０．５〜３ｄｔｅｘが好適に用いられる。
本発明は主として合成繊維マルチフィラメントからなるが例えば綿、ウール、絹などの天然繊維を含んでも良い。ただし、これらの天然繊維を３０重量％以上含むと、天然繊維は糸表面に微細なクリンプ等が形成されている為に花粉が残りやすく、好ましくない。また、天然繊維を３０重量％以上含む場合、編地の凹凸も大きくなり、さらにカレンダーによる熱セット性も悪い為に、後述の平滑な編地が得られず好ましくない。従って本発明では合成繊維マルチフィラメントは編地の７０重量％以上含まれることが好ましく、８０重量％以上がより好ましい。
【００１６】
本発明の編物の密度は経方向と緯方向の編密度の積が２８００〜６５００であることを特徴としている。ここでいう編密度とは１インチ間のループ数をいう。経方向と緯方向の編密度の積が２８００未満の場合にはループ間の空隙が大きく、制電加工が施されている場合においても花粉が通過してしまう為、本発明の目的を達しない。経方向と緯方向の編密度の積が６５００より大きい場合は編地が緻密になりすぎるため、風合いが硬く、伸びがたく、通気性に劣るため、快適性が阻害され好ましくない。花粉通過防止性および快適性の観点から、経方向の編密度および緯方向の編密度はいずれも４０〜１００／インチが好ましい。この編密度を達成する為に本発明で用いる合成繊維マルチフィラメントの繊度としては２０〜１２０ｄｔｅｘが特に好ましい。
【００１７】
本発明のもう１つの特徴は洗濯２０回後の摩擦帯電圧が２５００Ｖ以下であることにある。編物を上記の繊度、密度にした場合においても静電気が発生する場合には花粉の付着は免れず、本発明の目的は達成されない。特にスポーツウエアとして着用する場合には着用時の摩擦等で静電気が発生しやすい為、洗濯２０回後の摩擦帯電圧を２５００Ｖ以下にすることが必要である。ここでいう洗濯はＪＩＳＬ０２１７  １０３法での洗濯をいう。洗濯２０回後の摩擦帯電圧が２５００Ｖを超えた場合には編地を緻密かつなめらかにした場合でも着用時に花粉が付着しやすく、好ましくない。
【００１８】
洗濯２０回後の摩擦帯電圧を２５００Ｖ以下に抑えるためには制電剤を含有した糸を用いる方法、制電加工剤を後加工で付着させる方法等が挙げられるが、効果の洗濯耐久性を高める為には制電剤を含有した糸を用いる方法が好ましく、特に制電性組成物を芯成分に含有する鞘芯型制電性ポリエステル繊維を使用するのが好ましい。
【００１９】
制電性組成物とは例えばカーボンブラックやカーボンブラックを主成分としてポリアルキレンオキサイドを配合した組成物、ポリオキシアルキレングリコールやこれにスルホン酸金属塩を配合したものなど、公知の制電性組成物をいう。
【００２０】
芯成分への制電性組成物の含有形態は均一分散でも、杢目状、年輪状、筋状分散等の任意の不均一分散でもよい。鞘部の繊維断面積比率は、通常、５０％以上、好ましくは６５〜９５％であり、芯部の繊維断面積比率は、通 常、５〜５０％、好ましくは１０〜３５％である。鞘芯型制電性ポリエステル繊維は編地の３０重量％以上含むと非常に制電効果が大きく特に好ましい。
【００２１】
本発明の編物は経方向および／または緯方向の伸度が２０％以上であることを特徴としている。ここでいう伸度とは後述の測定法で荷重２２．０５Ｎ時の伸度をいう。経方向および／または緯方向の伸度が２０％以上である場合にはウエアとして着用時にも着用中の動きに対してもつっぱることなく十分対応でき、着用快適性に優れた編地となる。また、経方向および緯方向の伸度は２００％以下が好ましい。伸度が２００％以上であると、編地が伸びた状態および伸びた後戻した状態での編目の開きが大きく、花粉通過防止性に劣る。
【００２２】
シリコン系の樹脂を編物に加工することは花粉付着を防止し、滑り性が向上するために花粉が付着しても落ちやすくなるため非常に好ましい。シリコン系の樹脂加工剤はシリコンを含む樹脂であれば特に限定されないが、特に耐久性と加工性の観点から変性シリコン樹脂と界面活性剤のエマルジョンが望ましい。変性シリコンの具体例としては日華化学（株）のニッカシリコンＤＭ−１００Ｅ、京浜化学（株）のシリコランＥＣ、パラジンＭＢ、明成化学（株）のハイソフターＫＲ−５０、クラリアントジャパンのＳｏｌｕｓｏｆｔ  ＷＡなどが挙げられるがそれらに限定されるものではない。界面活性剤はシリコン樹脂のイオン性を考慮して適宜選定すればよい。
【００２３】
シリコン系樹脂の濃度は０．０５％〜５％が好ましく、特に０．１〜１％がスナッギングなど他の欠点が起こりにくく好ましい。樹脂加工の方法は特に限定されないが染色後にＤＩＰ−ＮＩＰ法で加工する、吸尽法で加工するなどの方法が好適に用いられる。乾燥温度も通常の仕上げ温度で特に問題はない。
【００２４】
シリコン系の樹脂加工を施すことで風合いをなめらかかつやわらかくする効果も同時に達成できる。この効果によりスポーツ衣料などに用いた場合にがさがさ感がなく、肌触りが良好となる。
【００２５】
また、本発明の編物は花粉の引っかかりを抑えるため、平滑であることが好ましい。平滑の程度はカトーテック製ＫＥＳ−ＦＢ４による表面粗さの平均偏差の値が経方向および緯方向の平均値として1３μｍ以下が望ましい。この平滑性を達成するには上述の繊度、編み密度での編成とし、編組織はトリコット、スムース、天竺などプレーンな組織が好ましい。１５０℃以上の熱カレンダー加工を行うとさらに平滑性を高めることができ、好ましい。圧力、ロール回転速度は特に限定されず、表面粗さの平均偏差の値が経方向および緯方向の平均値として１３μｍ以下の平滑性を達成できればよい。
【００２６】
ただし、本発明は編物であるため、極端に平滑な表面を有するための編地構造、後処理加工、例えば超極細糸の緻密構造や極端に強いカレンダー処理を行うと、編地の伸度、通気性、風合いを損なうという点で編地性能に支障をきたすため、好ましくない。経方向と緯方向の少なくとも一方は、表面粗さの平均偏差が４μｍ以上であることが好ましい。
【００２７】
上述のように花粉付着防止には緻密で平滑な編組織が好ましいが衣服としての着用快適性を満足させる為、通気度は５０ｃｃ／ｃｍ2／ｓｅｃ以上であることが好ましい。また、通気度が３５０ｃｃ／ｃｍ2／ｓｅｃを超えると花粉通過防止性に劣るので、通気度は３５０ｃｃ／ｃｍ2／ｓｅｃ以下が好ましい。
【００２８】
こうして得られた編物は、従来の編物と同様に伸縮性に富む編物でありながら、繰り返し洗濯後も花粉付着防止性に優れ、さらに通気度が大きく、快適性に優れるため、特にスポーツ衣料として対応も可能な花粉付着防止性に優れた編物である。
【実施例】
【００２９】
以下に、本発明を実施例に基づいて説明するが、本発明はこれらの実施例のみに限定されるものではない。
【００３０】
実施例で用いた評価方法は以下の通りである。
（１）花粉付着防止性
ボーケン法（実用新案登録第３０９６９７７号）により花粉リリース性試験を行った。
花粉減少率（％）＝（（リリース前の花粉数−リリース後の花粉数）／リリース前の花粉数）×１００  で求めた。
【００３１】
（２）摩擦帯電圧
ＪＩＳ―Ｌ−１０９４Ｂ法（摩擦帯電圧測定法）にて２０℃４０％ＲＨ室内で測定した。測定は経方向および緯方向で行ない、それらの平均値をその編物の摩擦帯電圧とした。また、測定前にＪＩＳ  Ｌ０２１７−１０３法にて洗濯（２０回）を実施し十分乾燥を行った。
【００３２】
（３）伸度
テンシロン型引張り試験機を用いて、生地幅２．５ｃｍ、つかみ間隔１０ｃｍ、引張り速度３００ｍｍ／ｍｉｎの条件にて引張り試験を行い、荷重２２．０５Ｎの生地の伸度（％）を測定した。
【００３３】
（４）表面粗さの平均偏差
カトーテック製ＫＥＳ―ＦＢ４を用い、２０℃６５％ＲＨ室内の環境下でニット測定条件にて表面粗さの平均偏差を経方向および緯方向でそれぞれ測定し、経方向および緯方向の平均値を算出した。
【００３４】
（５）通気度
ＪＩＳ―Ｌ−１０９６  ８．２７．１  Ａ法（フラジール法）により測定した。
（６）着用評価
長袖Ｔシャツを作成し、着用して軽い運動を行った。5名の着用快適感の官能評価（1：快適  ２：やや快適  ３どちらともいえない  ４やや不快  ５不快）の平均とした。
【００３５】
［実施例１］
フロントに３４デシテックス１８フィラメントのＷ断面を有するポリエステルフィラメント（異型度３．８）を、バックに５６デシテックス２４フィラメントの丸断面を有する鞘芯型制電性ポリエステルマルチフィラメント糸（芯成分はポリエチレンテレフタレートにポリエチレングリコールを筋状に分散させたもので、鞘成分がポリエチレンテレフタレートであり、鞘部／芯部の面積比率＝６５／３５の糸）を用い、２８ＧＧトリコットハーフ編地を作製した。鞘芯型制電性ポリエステルマルチフィラメント糸の混率は５７．４％であった。常法に従って精練後、液流染色機にて染色、乾燥した後、変性シリコン樹脂として日華化学（株）のニッカシリコンＤＭ−１００Ｅを１％とアニオン系の界面活性剤０．５％のエマルジョンをＤＩＰ−ＮＩＰ法で加工し、１４０℃で乾燥させた後、１６０℃の熱カレンダー加工を施した。得られた編物の特性を表１に示す。編密度はＣ７６／インチ、Ｗ４９／インチであり、花粉付着防止性に優れ着用快適性も優れていた。
【００３６】
［実施例２］
バックに５６デシテックス３０フィラメントのＷ断面を有するポリエステルマルチフィラメント糸（異型度３．８）を用いたこと、編密度を実施例１より甘く設計したこと、および染色時に同浴で制電剤（ブリアン２１００  ３％ｏｗｆ）を投入し、制電加工を行ったこと以外は実施例１と同様の方法で編物を得た。得られた編物の特性を表１に示す。編密度はＣ７０／インチ、Ｗ４６／インチであり、花粉付着防止性に優れ着用快適性も優れていた。
【００３７】
［実施例３］
４４デシテックス３４フィラメントで三角断面を有するナイロン６６糸（異型度１．３）を用い、スムース組織で製編した。常法による染色工程を行ったが染色時に制電剤（ブリアン２１００  ３％ｏｗｆ）を投入し、制電加工を行った後、シリコン系樹脂加工（シリコン系樹脂１％）を行い乾燥後、１６０℃にてカレンダー加工をおこなった。得られた編物の特性を表１に示す。編密度はＣ５９／インチ、Ｗ５０／インチであり、花粉付着防止性に優れ着用快適性も優れていた。
【００３８】
［比較例１］
編密度を非常に甘く設計したことを除いて、実施例１と同様の編地を作製し評価した。得られた編物の特性を表１に示す。編密度はＣ４５／インチ、Ｗ３８／インチであり、着用快適性は問題がなかったが花粉付着防止性に劣っていた。
【００３９】
［比較例２］
フロント、バックともに３４デシテックス１８フィラメントのＷ断面を有するポリエステルフィラメントを用い、３６ＧＧトリコットとしたことを除いて実施例２と同様の方法で編地を作製し評価した。得られた編物の特性を表１に示す。編密度はＣ９４／インチ、Ｗ７０／インチであり、花粉付着防止性は良好であったが、伸びが小さく、ムレ感が生じ、着用快適性に劣っていた。
【００４０】
［比較例３］
染色時の制電処理を行なわなかったことを除いて実施例２と同様の編物を仕上げた。得られた編物の特性を表１に示す。着用時にまとわりつきが発生し、快適性に劣り、花粉付着防止性も劣っていた。
【００４１】
【表１】
2008138314.tif 000002
【産業上の利用可能性】
【００４２】
本発明の編物は、繰り返し洗濯後も花粉付着防止性に優れ、かつ、伸縮性および通気性に富み、着用快適性に優れる編物であるから、産業上きわめて有用である。特にスポーツウエアにも対応できる花粉付着防止性に優れた編物である。